(57)【要約】【課題】  ケイ素化合物、マグネシウム化合物からなる不純物を含まず、固有粘度が９ｄＬ／ｇ以上又は粘度換算分子量（Ｍｖ）が１００万以上である超高分子量ポリエチレンを効率良く製造することが可能となるポリエチレン製造用触媒を提供する。【解決手段】  特定の構造を有する遷移金属化合物（Ａ）及びポリメチルアルミノキサンにトリメチルアルミニウムを配合してなるポリメチルアルミノキサン組成物（Ｂ）、好ましくはさらに有機アルミニウム化合物（Ｃ）を含むメタロセン系触媒であるポリエチレン製造用触媒及びそれを用いてなるＭｖが１００万以上のポリエチレンを製造する方法。【選択図】  なし【特許請求の範囲】
【請求項１】
下記一般式（１）で表される遷移金属化合物（Ａ）、
【化１】
2018162384.tif 000011
［式中、Ｍ１はチタン原子、ジルコニウム原子またはハフニウム原子であり、Ｘは各々独立して水素原子、ハロゲン原子、炭素数１〜２０の炭化水素基、炭素数１〜２０のアルコキシ基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものであり、Ｒ1は一般式（２）、（３）または（４）、
【化２】
2018162384.tif 000012
【化３】
2018162384.tif 000013
【化４】
2018162384.tif 000014
（式中、Ｒ4は各々独立して水素原子、ハロゲン原子、炭素数１〜２０の炭化水素基、炭素数１〜２０のアルキルアルコキシ基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものである。）
Ｒ２は一般式（５）
【化５】
2018162384.tif 000015
（式中、Ｒ５は各々独立して水素原子、ハロゲン原子、炭素数１〜２０の炭化水素基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものである。）
で表されるＭ１に配位する配位子であり、Ｒ１とＲ２はＭ１と一緒にサンドイッチ構造を形成し、Ｒ３は一般式（６）または（７）
【化６】
2018162384.tif 000016
【化７】
2018162384.tif 000017
（式中、Ｒ６は各々独立して水素原子、ハロゲン原子、炭素数１〜２０の炭化水素基、炭素数１〜２０のアルコキシ基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものであり、Ｍ２はケイ素原子、ゲルマニウム原子または錫原子である。）
で表され、Ｒ１とＲ２を架橋するように作用しており、ｎは１〜５の整数である。］、
及び、ポリメチルアルミノキサンにトリメチルアルミニウムを配合してなるポリメチルアルミノキサン組成物（Ｂ）を含むメタロセン系触媒であることを特徴とするポリエチレン製造用触媒。
【請求項２】
ポリメチルアルミノキサン組成物（Ｂ）が、下記（ｉ）〜（ｉｖ）の特性を満足する固体状ポリメチルアルミノキサン組成物であることを特徴とする請求項１に記載のポリエチレン製造用触媒。
（ｉ）アルミニウム含有量が３６質量％〜４３質量％
（ｉｉ）メチル基の総モル数に対するトリメチルアルミニウム部位に由来するメチル分率が１２モル％以下
（ｉｉｉ）粒子形状を有し、体積基準のメジアン径が１〜５０μｍ
（ｉｖ）２５℃におけるｎ−ヘキサンに対する溶解度がアルミニウム元素換算で２モル％以下
【請求項３】
さらに、有機アルミニウム化合物（Ｃ）を含むメタロセン系触媒であることを特徴とする請求項1又は２に記載のポリエチレン製造用触媒。
【請求項４】
請求項１〜３のいずれかに記載のポリエチレン製造用触媒の存在下、気相重合法又はスラリー重合法プロセスによりエチレン系単量体の重合を行い、粘度換算分子量（Ｍｖ）が１００万以上である超高分子量ポリエチレンを製造することを特徴とするポリエチレンの製造方法。
【請求項５】
粘度換算分子量（Ｍｖ）が１００万以上であり、ケイ素化合物及びマグネシウム化合物を含まないことを特徴とする超高分子量ポリエチレン。
【発明の詳細な説明】
【技術分野】
【０００１】
本発明は、特定の構造を有する遷移金属化合物及びポリメチルアルミノキサン組成物を含むメタロセン系触媒であるポリエチレン製造用触媒及びそれを用いてなるポリエチレンの製造方法に関するものであり、さらに詳細には、気相重合法プロセス、スラリー重合法プロセスに適用可能であり、ケイ素化合物及びマグネシウム化合物からなる不純物を含まず、粘度換算分子量（以下、Ｍｖと記す。）が１００万以上である超高分子量ポリエチレンを効率よく製造することが可能となるポリエチレン製造用触媒、それを用いてなる（超高分子量）ポリエチレンの製造方法に関するものである。
【背景技術】
【０００２】
従来、超高分子量ポリエチレン系（共）重合体は、そのＭｖが１００万〜７００万に達するため、通常のポリエチレン系（共）重合体にはない耐衝撃性、自己潤滑性、耐薬品性、寸法安定性、軽量性、食品安定性等に優れるという効果を有することから、エンジニアリングプラスチックに匹敵する物性を有するものとして、射出成形、押出成形、圧縮成形等の各種成形法によって成形され、ライニング材、食品工業のライン部品、機械部品、スポーツ用品等の用途に用いられている。更にポリエチレン系（共）重合体の持つ高い耐薬品や食品安全性から医療関係、電気材料及び食品衛生関係の容器・包装分野などへの展開が期待されるものである。
【０００３】
しかし、通常のチーグラー触媒によって製造された超高分子量ポリエチレン系（共）重合体は、超高分子量成分と低分子量成分が混在した分子量分布の非常に大きいものであった。そのため、超高分子量成分は、成形体とする際に成形加工性を低下させるという悪影響を有し、その一方で低分子量成分は、成形体の耐摩耗性等の機械物性の低下を引き起こすという、課題があった。実際に低分子量成分を繊維にした場合、分子鎖末端数が多く、結晶化を阻害し、繊維の強度を下げる要因となり、超高分子量ポリエチレン系（共）重合体の特性を低下させる要因となっていた。
【０００４】
また従来の超高分子量ポリエチレン系（共）重合体は、ハロゲン化マグネシウム、酸化マグネシウム、水酸化マグネシウムなどの無機マグネシウム化合物、あるいはシリカゲルなどの無機ケイ素化合物などを担体として用いて、これにチタン、バナジウムなどのハロゲン化物、あるいはチタン、ジルコニウムまたはハフニウムなどの遷移金属化合物を担持させた触媒を用いて製造されている。これら公知の製造方法により得られる超高分子量ポリエチレン系（共）重合体は、ケイ素化合物あるいはマグネシウム化合物が、多量に残留することから、成型加工性、安全性等に悪影響を与えることが危惧されるものであった。
【０００５】
分子量分布の問題を解決する手段として、メタロセン系触媒を用いることにより分子量分布が、３．０以下である超高分子量エチレン系（共）重合体が提案されている（例えば特許文献１、２参照。）。また、ケイ素化合物あるいはマグネシウム化合物が残留する問題を解決する方法として、無機マグネシウム化合物や無機ケイ素化合物を担体に用いない触媒として、均一な粒子径の分布を持つ固体状ポリメチルアルミノキサン組成物を用いることが提案されている（例えば特許文献３、４、５参照）。
【先行技術文献】
【特許文献】
【０００６】
【特許文献１】特開平０９−２９１１１２号公報
【特許文献２】特開２０１５−１６８７２０号公報
【特許文献３】特開２００５−２６３７４９号公報
【特許文献４】特開２０１１−１８４６５３号公報
【特許文献５】特開２０１７−０１９８２８号公報
【発明の概要】
【発明が解決しようとする課題】
【０００７】
特許文献１又は２に提案の方法においては、担体として粘土鉱物あるいは無機ケイ素化合物を用いることから、得られる超高分子量ポリエチレン系（共）重合体は、ケイ素化合物が残留することを避けることはできなかった。また、一般的に担体を使用せず超高分子量ポリエチレン系（共）重合体を製造した場合、その形状は塊状物となり、取扱いが困難、実質的には成形不能となる等の課題があった。
【０００８】
また、特許文献３〜５のいずれかに提案の方法においては、得られるポリエチレン系（共）重合体は、分子量２０万以下しか得られておらず、分子量１００万以上である超高分子量ポリエチレン系（共）重合体を得ることはできないものであった。
【０００９】
そこで、本発明は、エンジニアリングプラスチックに匹敵する成形加工性と物性を兼ね備える固有粘度が９ｄＬ／ｇ以上又はＭｖが１００万以上である超高分子量ポリエチレンをも効率良く製造することが可能となるポリエチレン製造用触媒及びそれを用いた超高分子量ポリエチレンの製造方法を提供するものである。
【課題を解決するための手段】
【００１０】
本発明者等は、上記課題を解決するために鋭意検討した結果、特定の構造を有する遷移金属化合物及びポリメチルアルミノキサン組成物を含むメタロセン系触媒である新規のポリエチレン製造用触媒が、ケイ素化合物、マグネシウム化合物を含まず、固有粘度が９ｄＬ／ｇ以上又はＭｖが１００万以上である超高分子量ポリエチレンを効率良く製造することが可能となることを見出し、本発明を完成させるに至った。
【００１１】
すなわち、本発明は、下記一般式（１）で表される遷移金属化合物（Ａ）、
【００１２】
【化１】
2018162384.tif 000002
【００１３】
［式中、Ｍ１はチタン原子、ジルコニウム原子またはハフニウム原子であり、Ｘは各々独立して水素原子、ハロゲン原子、炭素数１〜２０の炭化水素基、炭素数１〜２０のアルコキシ基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものであり、Ｒ１は一般式（２）、（３）または（４）、
【００１４】
【化２】
2018162384.tif 000003
【００１５】
【化３】
2018162384.tif 000004
【００１６】
【化４】
2018162384.tif 000005
【００１７】
（式中、Ｒ４は各々独立して水素原子、ハロゲン原子、炭素数１〜２０の炭化水素基、炭素数１〜２０のアルキルアルコキシ基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものである。）
Ｒ２は一般式（５）
【００１８】
【化５】
2018162384.tif 000006
【００１９】
（式中、Ｒ５は各々独立して水素原子、ハロゲン原子、炭素数１〜２０の炭化水素基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものである。）
で表されるＭ１に配位する配位子であり、Ｒ１とＲ２はＭ１と一緒にサンドイッチ構造を形成し、Ｒ３は一般式（６）または（７）
【００２０】
【化６】
2018162384.tif 000007
【００２１】
【化７】
2018162384.tif 000008
【００２２】
（式中、Ｒ６は各々独立して水素原子、ハロゲン原子、炭素数１〜２０の炭化水素基、炭素数１〜２０のアルコキシ基、炭素数１〜２０のアルキルアミノ基、炭素数１〜２０のアルキルシリル基、上記炭素数１〜２０の炭化水素基の炭素と炭素の結合間に酸素を導入したもの、上記炭素数１〜２０の炭化水素基の一部を炭素数１〜２０のアルキルアミノ基に置換したもの、上記炭素数１〜２０の炭化水素基の一部の炭素をケイ素に置換したものであり、Ｍ２はケイ素原子、ゲルマニウム原子または錫原子である。）
で表され、Ｒ１とＲ２を架橋するように作用しており、ｎは１〜５の整数である。］
及び、ポリメチルアルミノキサンにトリメチルアルミニウムを配合してなるポリメチルアルミノキサン組成物（Ｂ）を含むメタロセン系触媒であることを特徴とするポリエチレン製造用触媒、それを用いてなるポリエチレンの製造方法に関するものである。
【００２３】
以下に、本発明を詳細に説明する。
【００２４】
本発明のポリエチレン製造用触媒は、上記一般式（１）で示される遷移金属化合物（Ａ）及びポリメチルアルミノキサン組成物（Ｂ）を含むメタロセン系触媒である。
【００２５】
本発明のポリエチレン製造用触媒を構成する該遷移金属化合物（Ａ）は、上記一般式（１）で表される化合物である。
【００２６】
ここで、Ｘの具体例としては、例えば水素原子、塩素原子、メチル基、フェニル基、ベンジル基、メトキシ基、ジメチルアミノ基、トリメチルシリル基などが挙げられる。Ｒ１の具体例としては、例えばシクロペンタジエニル基、メチル−シクロペンタジエニル基、ｎ−ブチル−シクロペンタジエニル基、１−インデニル基、２−メチル−１−インデニル基、４−フェニル−１−インデニル基、テトラヒドロ−１−インデニル基などが挙げられる。Ｒ２の具体例としては、例えば９−フルオレニル基、２，７−ジ−ｔ−ブチル−９−フルオレニル基、２−ジメチルアミノ−９−フルオレニル基、２−ジエチルアミノ−９−フルオレニル基、２，７−ビス（ジメチルアミノ）−９−フルオレニル基、２，７−ビス（ジエチルアミノ）−９−フルオレニル基などが挙げられる。Ｒ３の具体例としては、例えばジフェニルシランジイル基、ジフェニルメチレン基などが挙げられる。Ｒ４、Ｒ５およびＲ６の具体例としては、例えば水素原子、塩素原子、メチル基、エチル基、ｎ−プロピル基、ｔ−ブチル基、フェニル基、ベンジル基、メトキシ基、ジメチルアミノ基、ジエチルアミノ基、ジプロピルアミノ基、ジブチルアミノ基、ジベンジルアミノ基、トリメチルシリル基などが挙げられる。
【００２７】
そして、該遷移金属化合物（Ａ）は、シクロペンタジエニル基（若しくは置換シクロペンタジエニル基）又はインデニル基（若しくは置換インデニル基）とフルオレニル基（若しくは置換フルオレニル基）を組み合わせた構造の配位子を有する。シクロペンタジエニル基（若しくは置換シクロペンタジエニル基）とフルオレニル基（若しくは置換フルオレニル基）を組み合わせた構造の配位子の具体例としては、例えばジフェニルシランジイル（シクロペンタジエン）（９−フルオレン）、ジフェニルメチレン（シクロペンタジエン）（９−フルオレン）、ジフェニルメチレン（シクロペンタジエン）（２，７−ジ−ｔ−ブチル−９−フルオレン）、ジフェニルメチレン（シクロペンタジエン）（２−ジメチルアミノ−９−フルオレン）、ジフェニルメチレン（シクロペンタジエン）（２，７−ビス（ジメチルアミノ）−９−フルオレン）、ジフェニルメチレン（シクロペンタジエン）（２−ジエチルアミノ−９−フルオレン）、ジフェニルメチレン（シクロペンタジエン）（２，７−ビス（ジエチルアミノ）−９−フルオレン）などが挙げられる。インデニル基（若しくは置換インデニル基）とフルオレニル基（若しくは置換フルオレニル基）を組み合わせた構造の配位子の具体例としては、例えばジフェニルシランジイル（１−インデン）（９−フルオレン）、ジフェニルシランジイル（２−メチル−１−インデン）（９−フルオレン）、ジフェニルメチレン（１−インデン）（９−フルオレン）、ジフェニルメチレン（１−インデン）（２，７−ジ−ｔ−ブチル−９−フルオレン）、ジフェニルメチレン（４−フェニル−１−インデン）（２，７−ジ−ｔ−ブチル−９−フルオレン）、ジフェニルメチレン（１−インデン）（２−ジメチルアミノ−９−フルオレン）、ジフェニルメチレン（１−インデン）（２，７−ビス（ジメチルアミノ）−９−フルオレン）、ジフェニルメチレン（４−フェニル−１−インデン）（２−ジメチルアミノ−９−フルオレン）、ジフェニルメチレン（４−フェニル−１−インデン）（２，７−ビス（ジメチルアミノ）−９−フルオレン）、ジフェニルメチレン（１−インデン）（２−ジエチルアミノ−９−フルオレン）、ジフェニルメチレン（１−インデン）（２，７−ビス（ジメチルアミノ）−９−フルオレン）、ジフェニルメチレン（４−フェニル−１−インデン）（２−ジエチルアミノ−９−フルオレン）、ジフェニルメチレン（４−フェニル−１−インデン）（２，７−ビス（ジエチルアミノ）−９−フルオレン）などが挙げられる。
【００２８】
該遷移金属化合物（Ａ）の具体例として、例えばジフェニルシランジイル（シクロペンタジエニル）（９−フルオレニル）ジルコニウムジクロライド、ジフェニルシランジイル（１−インデニル）（９−フルオレニル）ジルコニウムジクロライド、ジフェニルシランジイル（２−メチル−１−インデニル）（９−フルオレニル）ジルコニウムジクロライド、ジフェニルメチレン（シクロペンタジエニル）（９−フルオレニル）ジルコニウムジクロライド、ジフェニルメチレン（シクロペンタジエニル）（２，７−ジ−ｔ−ブチル−９−フルオレニル）ジルコニウムジクロライド、ジフェニルメチレン（１−インデニル）（９−フルオレニル）ジルコニウムジクロライド、ジフェニルメチレン（１−インデニル）（２，７−ジ−ｔ−ブチル−９−フルオレニル）ジルコニウムジクロライド、ジフェニルメチレン（４−フェニル−１−インデニル）（２，７−ジ−ｔ−ブチル−９−フルオレニル）ジルコニウムジクロライド、ジフェニルメチレン（シクロペンタジエニル）（２−ジメチルアミノ−９−フルオレニル）ジルコニウムジクロライド、ジフェニルメチレン（シクロペンタジエニル）（２，７−ビス（ジメチルアミノ）−９−フルオレニル）ジルコニウムジクロライド、ジフェニルメチレン（１−インデニル）（２−ジメチルアミノ−９−フルオレニル）ジルコニウムジクロライド、ジフェニルメチレン（１−インデニル）（２，７−ビス（ジメチルアミノ）−９−フルオレニル）ジルコニウムジクロライド、ジフェニルメチレン（シクロペンタジエニル）（２−ジエチルアミノ−９−フルオレニル）ジルコニウムジクロライド、ジフェニルメチレン（シクロペンタジエニル）（２，７−ビス（ジエチルアミノ）−９−フルオレニル）ジルコニウムジクロライド、ジフェニルメチレン（１−インデニル）（２−ジエチルアミノ−９−フルオレニル）ジルコニウムジクロライド、ジフェニルメチレン（１−インデニル）（２，７−ビス（ジエチルアミノ）−９−フルオレニル）ジルコニウムジクロライドなどのジルコニウム化合物、ジルコニウム原子をチタン原子、ハフニウム原子に変えた化合物や上記遷移金属化合物のジクロロ体をジメチル体、ジエチル体、ジヒドロ体、ジフェニル体、ジベンジル体に変えた化合物、配位子中の水素原子をメチル基、エチル基、プロピル基、ブチル基、ベンジル基、フェニル基に変えた化合物などを例示することができるが、これらに限定するものではない。
【００２９】
そして、中でも固有粘度１４ｇ／ｄｌ以上を有する超高分子量ポリエチレンを容易に製造することを可能とするポリエチレン製造用触媒となることから、Ｒ４またはＲ５基に１つ以上のジアルキルアミノ基を含む遷移金属化合物であることが好ましく、特に、固有粘度３０ｇ／ｄｌ以上の超高分子量ポリエチレンを容易に製造することを可能となるポリエチレン製造用触媒となることから、Ｍがハフニウム原子である遷移金属化合物であることが特に好ましい。
【００３０】
本発明のポリエチレン製造用触媒を構成するポリメチルアルミノキサン組成物（Ｂ）は、ポリメチルアルミノキサンにトリメチルアルミニウムを配合してなるものである。
【００３１】
そして、ポリメチルアルミノキサンは、例えば、以下の一般式で示される単位を含むものを挙げることができる。
−［（Ｍｅ）ＡｌＯ］ｍ−
（式中、ｍは１０〜５０の整数を示す。）
ここで、上記一般式で示される単位を含むとは、ｍが上記範囲内の単数であるポリメチルアルミノキサンまたは複数種類（ｍが異なる複数の整数からなる場合）のポリメチルアルミノキサンを含むことを意味する。また、該ポリメチルアルミノキサンは、上記単位を含むものであれば、鎖状構造、環状構造、または枝分かれ構造であってもよい。
【００３２】
ポリメチルアルミノキサンが、環状構造をとる場合のアルミニウム含有量の理論値は、４６〜４７質量％であり、トリメチルアルミニウム中のアルミニウム含有量の理論値は、約３８質量％である。すなわち、ポリメチルアルミノキサン組成物中のアルミニウム含量が４６質量％以上の場合、ポリメチルアルミノキサンが環状構造であり、かつトリメチルアルミニウム、溶媒などの不純物がほとんど含まれないことになる。
【００３３】
ポリメチルアルミノキサンが直鎖状構造や枝分かれ構造をとる場合、アルミニウム含有量の理論値は、上記一般式のｍによって変動するが、環状構造に比べ低下する。
【００３４】
該ポリメチルアルミノキサン組成物（Ｂ）は、良好な粒子径の均一性と耐久性を有し、安定な形状のポリエチレンを効率よく製造することが可能となるポリエチレン製造用触媒となることからアルミニウム含有量が３６質量％〜４３質量％のポリメチルアルミノキサン組成物であることが好ましく、特に３８質量％〜４１質量％であることが好ましい。
【００３５】
また、該ポリメチルアルミノキサン組成物（Ｂ）は、それ自体の耐溶剤性、耐久性が優れ、優れたポリエチレン製造用触媒を提供することが可能となることから、メチル基の総モル数に対するトリメチルアルミニウム部位に由来するメチル分率が１２モル％以下であることが好ましく、より好ましくは１１モル％以下である。また、トリメチルアルミニウム部位に由来するメチル基のモル分率の下限は、ポリメチルアルミノキサンの形状制御可能な原料となる溶液状ポリメチルアルミノキサンに依存するという理由から、例えば、好ましくは６モル％、より好ましくは８モル％である。
【００３６】
該ポリメチルアルミノキサン組成物（Ｂ）の形状は任意であり、中でも取扱い性に優れるポリエチレン製造用触媒を提供することが可能となることから、粒子形状を有するものであることが好ましい。また、ポリメチルアルミノキサン組成物（Ｂ）と遷移金属化合物（Ａ）を用いて良好な嵩密度を保持し、微粉重合体生成が抑制されたポリエチレンを得ることができることから、体積基準のメジアン径が１〜２００μｍ、好ましく１〜５０μｍ、より好ましくは１〜４０μｍ、特に１〜３０μｍである。なお、体積基準のメジアン径および粒度分布は、例えばレーザー回折・散乱法により求めることができる。
【００３７】
該ポリメチルアルミノキサン組成物（Ｂ）は、得られるポリエチレン製造用触媒が特にスラリー重合法に適したものとなることから、２５℃におけるｎ−ヘキサンに対する溶解度が２モル％以下のものであることが好ましい。
【００３８】
そして、特に取扱い性、触媒活性等に優れるポリエチレン製造用触媒となることから下記（ｉ）〜（ｉｖ）の特性を満足する固体状ポリメチルアルミノキサン組成物であることが好ましい。
（ｉ）アルミニウム含有量が３６質量％〜４３質量％
（ｉｉ）メチル基の総モル数に対するトリメチルアルミニウム部位に由来するメチル分率が１２モル％以下
（ｉｉｉ）粒子形状を有し、体積基準のメジアン径が、１〜５０μｍ
（ｉｖ）２５℃におけるｎ−ヘキサンに対する溶解度がアルミニウム元素換算で２モル％以下
そして、本発明のポリエチレン製造用触媒を構成するメタロセン系触媒としては、必要に応じてさらに有機アルミニウム化合物（Ｃ）を含むものであってもよく、該有機アルミニウム化合物（Ｃ）としては、有機アルミニウム化合物と称される範疇に属するものであれば如何なるものも用いることができ、その中でも、特に超高分子量ポリエチレンを生産効率よく製造することが可能なポリエチレン製造用触媒となることから、下記一般式（８）で表される有機アルミニウム化合物であることが好ましい。ここで、有機アルミニウム化合物以外の化合物、例えばホウ素系化合物、亜鉛系化合物を用いた場合、触媒により得られるポリエチレンは、分子量が低いものとなったり、成形加工性に劣るなどの課題を有する場合が見られる。
【００３９】
【化８】
2018162384.tif 000009
【００４０】
（式中、Ｒ７は各々独立して炭素数１〜２０の炭化水素基、水素原子または塩素原子であり、Ｒ７の少なくとも一つは、炭素数１〜２０の炭化水素基である。）
該有機アルミニウム化合物としては、特に遷移金属化合物（Ａ）を容易にアルキル化することが可能となることから、例えばトリメチルアルミニウム、トリエチルアルミニウム、トリイソブチルアルミニウムなどのアルキルアルミニウムなどを挙げることができる。
【００４１】
本発明のポリエチレン製造用触媒を構成する該遷移金属化合物（Ａ）（以下（Ａ）成分ということもある。）、及び、ポリメチルアルミノキサン組成物（Ｂ）（以下、（Ｂ）成分ということもある。）、必要により用いられる該有機アルミニウム化合物（Ｃ）（以下、（Ｃ）成分ということもある。）の使用割合に関しては、ポリエチレン製造用触媒としての使用が可能であれば如何なる制限を受けるものでなく、その中でも、特に超高分子量ポリエチレンを生産効率よく製造することが可能なポリエチレン製造用触媒となることから、（Ａ）成分と（Ｂ）成分の重量比が（Ａ成分）：（Ｂ成分）＝１０：１〜１：１００００にあることが好ましく、特に３：１〜１：１０００の範囲であることが好ましい。また、必要に応じて（Ｃ）成分を用いる場合の（Ａ）成分と（Ｃ）成分の金属原子当たりのモル比は（Ａ成分）：（Ｃ成分）＝１００：１〜１：１０００００の範囲にあることが好ましく、特に１：１〜１：１００００の範囲であることが好ましい。
【００４２】
本発明のポリエチレン製造用触媒の調製方法に関しては、該（Ａ）成分及び該（Ｂ）成分、必要に応じて該（Ｃ）成分を含むポリエチレン製造用触媒を調製することが可能であれば如何なる方法を用いてもよく、例えば各（Ａ）、（Ｂ）、（Ｃ）成分に関して不活性な溶媒中あるいは重合を行うモノマーを溶媒として用い、混合する方法などを挙げることができる。また、これらの成分を反応させる順番に関しても制限はなく、この処理を行う温度、処理時間も制限はない。また、（Ａ）成分、（Ｂ）成分、（Ｃ）成分のそれぞれを２種類以上用いてポリエチレン製造用触媒を調製することも可能である。
【００４３】
本発明のポリエチレン製造用触媒を用いて得られるポリエチレンとしては、エチレンの単独重合のみならず他のオレフィンとの共重合であってもよく、これら重合により得られるポリエチレンは、単独重合体のみならず共重合体も含む意味で用いられる。
【００４４】
本発明のポリエチレン製造用触媒を用いポリエチレンを製造する際の製造方法としては、例えば溶液重合法、塊状重合法、気相重合法、スラリー重合法等の方法を挙げることができ、その中でも、特に粒子形状の整ったポリエチレン系重合体を効率よく安定的に製造することが可能となることから気相重合法あるいはスラリー重合法であることが好ましい。また、気相重合法、スラリー重合法に用いる溶媒としては、一般に用いられている有機溶媒であればいずれでもよく、例えばベンゼン、トルエン、キシレン、プロパン、ブタン、ペンタン、ヘキサン、ヘプタン等が挙げられ、プロピレン、１−ブテン、１−オクテン、１−ヘキセンなどのオレフィンを溶媒として用いることもできる。
【００４５】
また、ポリエチレンを製造する際にエチレンとの共重合に用いる他のオレフィンとしては、例えばプロピレン、１−ブテン、４−メチル−１−ペンテン、１−ヘキセン、１−オクテン等のα−オレフィン、スチレンおよびスチレン誘導体、ブタジエン、１，４−ヘキサジエン、５−エチリデン−２−ノルボルネン、ジシクロペンタジエン、４−メチル−１，４−ヘキサジエン、７−メチル−１，６−オクタジエン等の共役および非共役ジエン、シクロブテン等の環状オレフィン等が挙げられる。さらに、エチレンとプロピレンとスチレン、エチレンと１−ヘキセンとスチレン、エチレンとプロピレンとエチリデンノルボルネンのように、３種以上の成分を用いた共重合体とすることもできる。
【００４６】
本発明のポリエチレン製造用触媒によりポリエチレンを製造する際の重合温度、重合時間、重合圧力、モノマー濃度などの重合条件については任意に選択可能であり、その中でも、重合温度３０〜１０５℃、重合時間１０秒〜２０時間、重合圧力常圧〜１００ＭＰａの範囲で行うことが好ましい。また、重合時に水素などを用いて分子量の調節を行うことも可能である。重合はバッチ式、半連続式、連続式のいずれの方法でも行うことが可能であり、重合条件を変えて、２段以上に分けて行うことも可能である。また、重合終了後に得られるポリエチレンは、従来既知の方法により重合溶媒から分離回収され、乾燥して得ることができる。
【００４７】
本発明のポリエチレン製造用触媒は、特に超高分子量ポリエチレンを製造するのに適したものであり、得られるポリエチレンとしては、超高分子量ポリエチレンの特性が発揮される範囲となることから固有粘度９ｄＬ／ｇ以上又はＭｖが１００万以上であることが好ましい。
【００４８】
また、本発明のポリエチレン製造用触媒は、担体としてケイ素化合物あるいはマグネシウム化合物を用いないことから、（超高分子量）ポリエチレンにケイ素化合物あるいはマグネシウム化合物が残留することなく、成形加工性等に影響を及ぼすことはない。
【００４９】
尚、遷移金属化合物（Ａ）にケイ素原子を含んでいた場合、その量は担体としてケイ素化合物あるいはマグネシウム化合物を使用した場合と比較して、顕著に少ない量であるため、（超高分子量）ポリエチレンの特性に影響を及ぼすことはない。
【発明の効果】
【００５０】
本発明の特定の構造を有する遷移金属化合物（Ａ）及びポリメチルアルミノキサン組成物（Ｂ）、必要に応じて有機アルミニウム化合物（Ｃ）を含むメタロセン系触媒であるポリエチレン製造用触媒は、機械的特性、耐摩耗性、成形性に優れ、ケイ素化合物あるいはマグネシウム化合物を含まない（超高分子量）ポリエチレンを効率よく安定的に製造することが可能となる。
【実施例】
【００５１】
以下に、実施例を示して本発明を更に詳細に説明するが、本発明はこれら実施例により制限されるものではない。なお、断りのない限り、用いた試薬等は市販品、あるいは既知の方法に従って合成したものを用いた。
【００５２】
ポリエチレン製造用触媒の調製、ポリエチレンの製造および溶媒精製は全て不活性ガス雰囲気下で行った。ポリメチルアルミノキサン組成物は東ソーファインケム（株）製を用いるか、引用文献２、３または４に記載の方法で調製したものを用いた。トリイソブチルアルミニウムのヘキサン溶液（２０ｗｔ％）は東ソーファインケム（株）製を用いた。
【００５３】
実施例におけるポリメチルアルミノキサン組成物の諸物性は、引用文献２、３及び４に記載の測定方法で測定した。
【００５４】
さらに、実施例におけるポリエチレンの諸物性は、以下に示す方法により測定した。
【００５５】
〜固有粘度の測定〜
ウベローデ型粘度計を用い、ＯＤＣＢ（オルトジクロルベンゼン）を溶媒として、１３５℃において、超高分子量ポリエチレン濃度０．００５ｗｔ％〜０．０１ｗｔ％で測定した。
【００５６】
〜粘度換算分子量〜
固有粘度（［η］（ｄｌ／ｇ））と粘度換算分子量（Ｍｖ（×１００００））の下記関係式に基づき算出した。
［η］＝５．０５×１０−４×（Ｍｖ）０．６９３
〜ポリエチレンのケイ素およびマグネシウム含有量〜
試料を灰化した後、アルカリ溶融し、ＩＣＰ発光分光分析法（ＩＣＰ−ＡＥＳ）にて定量した。
【００５７】
実施例１
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、ヘキサンを５０ｍｌ入れ、次いでジフェニルメチレン（シクロペンタジエニル）（２，７−ジ−ｔ−ブチル−９−フルオレニル）ハフニウムジクロライドを７５．６ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００５８】
（２）ポリエチレンの製造
２リットルのオートクレーブにヘキサンを１２００ｍｌ、２０％トリイソブチルアルミニウムを１．０ｍｌ、（１）で得られたポリエチレン製造用触媒の懸濁液を１４．９ｍｌ（固形分９５ｍｇ、Ｈｆ元素：７μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで６１ｇのポリエチレンを得た（活性：６４０ｇ／ｇ触媒、８ｋｇ／ｍｍｏｌＨｆ元素）。得られたポリエチレン単独重合体は高い流動性を示し、重合容器への付着は見られなかった。物性は表１に示す。
【００５９】
実施例２
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２，７−ジ−ｔ−ブチル−９−フルオレニル）ジルコニウムジクロライドを５５．７ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００６０】
（２）ポリエチレンの製造
２リットルのオートクレーブにヘキサンを１２００ｍｌ、（１）で得られたポリエチレン製造用触媒の懸濁液を１４．９ｍｌ（固形分９５ｍｇ、Ｚｒ元素：７μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで９６ｇのポリエチレン単独重合体を得た（活性：１０１０ｇ／ｇ触媒、１３ｋｇ／ｍｍｏｌＺｒ元素）。得られたポリエチレン単独重合体は高い流動性を示し、重合容器への付着は見られなかった。物性は表１に示す。
【００６１】
実施例３
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２−ジメチルアミノ−９−フルオレニル）ジルコニウムジクロライドを６０．０ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００６２】
（２）ポリエチレンの製造
２リットルのオートクレーブにヘキサンを１２００ｍｌ、（１）で得られたポリエチレン製造用触媒の懸濁液を５．０ｍｌ（固形分３２ｍｇ、Ｚｒ元素：２μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで１６９ｇのポリエチレン単独重合体を得た（活性：５２６０ｇ／ｇ触媒、６９ｋｇ／ｍｍｏｌＺｒ元素）。得られたポリエチレン単独重合体は高い流動性を示し、重合容器への付着は見られなかった。物性は表１に示す。
【００６３】
実施例４
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２−ジメチルアミノ−９−フルオレニル）ジルコニウムジクロライドを６０．０ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００６４】
（２）ポリエチレンの製造
２リットルのオートクレーブにヘキサンを１２００ｍｌ、（１）で得られたポリエチレン製造用触媒の懸濁液を２．０ｍｌ（固形分１３ｍｇ、Ｚｒ元素：１μｍｏｌ相当）加え、７０℃に昇温後、分圧が１．０ＭＰａになるようにエチレンを連続的に供給し、エチレンのスラリー重合を行った。９０分経過後に脱圧し、スラリーを濾別後、乾燥することで１６５ｇのポリエチレン単独重合体を得た（活性：１３０２０ｇ／ｇ触媒、１７１ｋｇ／ｍｍｏｌＺｒ元素）。得られたポリエチレン単独重合体は高い流動性を示し、重合容器への付着は見られなかった。物性は表１に示す。
【００６５】
実施例５
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２−ジメチルアミノ−９−フルオレニル）ハフニウムジクロライドを６８．７ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００６６】
（２）ポリエチレンの製造
２リットルのオートクレーブにヘキサンを１２００ｍｌ、（１）で得られたポリエチレン製造用触媒の懸濁液を５．０ｍｌ（固形分３２ｍｇ、Ｈｆ元素：２μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで１８９ｇのポリエチレン単独重合体を得た（活性：５９６０ｇ／ｇ触媒、７８ｋｇ／ｍｍｏｌＨｆ元素）。得られたポリエチレン単独重合体は高い流動性を示し、重合容器への付着は見られなかった。物性は表１に示す。
【００６７】
実施例６
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２，７−ビス（ジメチルアミノ）−９−フルオレニル）ハフニウムジクロライドを７８．６ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００６８】
（２）ポリエチレンの製造
２リットルのオートクレーブにヘキサンを１２００ｍｌ、（１）で得られたポリエチレン製造用触媒の懸濁液を５．０ｍｌ（固形分３２ｍｇ、Ｈｆ元素：２μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで２１９ｇのポリエチレン単独重合体を得た（活性：６９１０ｇ／ｇ触媒、９１ｋｇ／ｍｍｏｌＨｆ元素）。得られたポリエチレン単独重合体は高い流動性を示し、重合容器への付着は見られなかった。物性は表１に示す。
【００６９】
実施例７
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２−ジメチルアミノ−９−フルオレニル）ジルコニウムジクロライドを６０．０ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００７０】
（２）ポリエチレンの製造
２リットルのオートクレーブにＮａＣｌ４００ｇを投入し、２時間、９０℃で真空乾燥し、乾燥窒素を２時間緩やかに流通させた。そこへ２０％トリイソブチルアルミニウムを５．０ｍｌ投入し、５０℃で２時間撹拌後に、（１）で得られたポリエチレン製造用触媒の懸濁液を３０．１ｍｌ（固形分１９３ｍｇ、Ｚｒ元素：１５μｍｏｌ相当）加え、６０℃に昇温後、分圧が０．８７ＭＰａになるようにエチレンを連続的に供給し、エチレンの気相重合を行った。９０分経過後に脱圧し、スラリーを濾別後、２リットルの蒸留水に投入し、ろ過後、パウダーを乾燥することで１３１ｇのポリエチレン単独重合体を得た（活性：６８０ｇ／ｇ触媒、９ｋｇ／ｍｍｏｌＺｒ元素）。得られたポリエチレン単独重合体は高い流動性を示し、重合容器への付着は見られなかった。物性は表１に示す。
【００７１】
実施例８
（１）ポリエチレン製造用触媒の懸濁液の調製
温度計と還流管が装着された１００ｍｌのフラスコを窒素置換した後に固体状ポリメチルアルミノキサン（アルミニウム含有量：４０．３質量％、トリメチルアルミニウム部位に由来するメチル分率：１０モル％、メジアン径：２８．３μｍ、ｎ−ヘキサン可溶部：０．２モル％）１．３４ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２−ジメチルアミノ−９−フルオレニル）ジルコニウムジクロライドを６０．０ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００７２】
（２）ポリエチレンの製造
２リットルのオートクレーブにヘキサンを１２００ｍｌ、（１）で得られたポリエチレン製造用触媒の懸濁液を５．０ｍｌ（固形分３３ｍｇ、Ｚｒ元素：２μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで１７０ｇのポリエチレン単独重合体を得た（活性：５２２０ｇ／ｇ触媒、７０ｋｇ／ｍｍｏｌＺｒ元素）。得られたポリエチレン単独重合体はさ高い流動性を示し、重合容器への付着は見られなかった。物性は表１に示す。
【００７３】
実施例９
（１）ポリエチレン製造用触媒の懸濁液の調製
温度計と還流管が装着された１００ｍｌのフラスコを窒素置換した後に固体状ポリメチルアルミノキサン（アルミニウム含有量：３８．４質量％、トリメチルアルミニウム部位に由来するメチル分率：１２モル％、メジアン径：１０．５μｍ、ｎ−ヘキサン可溶部：０．５モル％）１．４１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２−ジメチルアミノ−９−フルオレニル）ジルコニウムジクロライドを６０．０ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００７４】
（２）ポリエチレンの製造
２リットルのオートクレーブにヘキサンを１２００ｍｌ、（１）で得られたポリエチレン製造用触媒の懸濁液を５．０ｍｌ（固形分３４ｍｇ、Ｚｒ元素：２μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで１８９ｇのポリエチレン単独重合体を得た（活性：５４９０ｇ／ｇ触媒、７７ｋｇ／ｍｍｏｌＺｒ元素）。得られたポリエチレン単独重合体は高い流動性を示し、重合容器への付着は見られなかった。物性は表１に示す。
【００７５】
実施例１０
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、トリメチルアルミニウム部位に由来するメチル分率：１１モル％、メジアン径：５．６μｍ、ｎ−ヘキサン可溶部：０．２モル％）１．３１ｇ（アルミニウム原子：２０ｍｍｏｌ）に、ヘキサンを５０ｍｌ入れ、次いでジフェニルメチレン（シクロペンタジエニル）（２，７−ジ−ｔ−ブチル−９−フルオレニル）ハフニウムジクロライドを７５．６ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００７６】
（２）ポリエチレンの製造
２リットルのオートクレーブにヘキサンを１２００ｍｌ、（１）で得られたポリエチレン製造用触媒の懸濁液を１４．９ｍｌ（固形分９５ｍｇ、Ｈｆ元素：７μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで４０ｇのポリエチレン単独重合体を得た（活性：４２０ｇ／ｇ触媒、６ｋｇ／ｍｍｏｌＨｆ元素）。得られたポリエチレン単独重合体は、トリイソブチルアルミニウムを用いなかったことで活性の低下が見られたが、高い流動性を示し、重合容器への付着は見られなかった。物性は表１に示す。
【００７７】
比較例1
（１）触媒の懸濁液の調製
ジフェニルメチレン（シクロペンタジエニル）（２，７−ジ−ｔ−ブチル−９−フルオレニル）ハフニウムジクロライドの代わりに、ビス（シクロペンンタジエニル）ジルコニウムジクロライド  ２９．２ｍｇを用いた以外、実施例１と同様に触媒を調製した。
【００７８】
（２）ポリエチレン系重合体の製造
（１）で得られた触媒の懸濁液を６．６ｍｌ（固形分４２ｍｇ、Ｚｒ元素：３μｍｏｌ相当）加えた以外、実施例１と同様にエチレンのスラリー重合を行った。スラリーを濾別後、乾燥することで２５ｇのポリエチレン単独重合体を得た（活性：５９０ｇ／ｇ触媒、８ｋｇ／ｍｍｏｌＺｒ元素）。得られたポリエチレン単独重合体は、形状は、高い流動性を示し、重合容器への付着は見られなかったが、固有粘度［η］が１．８ｇ／ｄｌと低分子量のポリエチレンであった。その他の物性は表１に示す。
【００７９】
比較例２
（１）触媒の懸濁液の調製
ジフェニルメチレン（シクロペンタジエニル）（２，７−ジ（ｔ−ブチル）−９−フルオレニル）ハフニウムジクロライドの代わりに、ビス（１−インデニル）ジルコニウムジクロライド  ３９．２ｍｇを用いた以外、実施例１と同様に触媒を調製した。
【００８０】
（２）ポリエチレン系重合体の製造
（１）で得られた触媒の懸濁液を５．０ｍｌ（固形分３２ｍｇ、Ｚｒ元素：２μｍｏｌ相当）加えた以外、実施例１と同様にエチレンのスラリー重合を行った。スラリーを濾別後、乾燥することで２０ｇのポリエチレン単独重合体を得た（活性：６３０ｇ／ｇ触媒、８ｋｇ／ｍｍｏｌＺｒ元素）。得られたポリエチレン単独重合体は、形状は、高い流動性を示し、重合容器への付着は見られなかったが、固有粘度［η］が１．８ｇ/ｄｌと低分子量のポリエチレンであった。その他の物性は表１に示す。
【００８１】
比較例３
（１）触媒の懸濁液の調製
ジフェニルメチレン（シクロペンタジエニル）（２，７−ジ−ｔ−ブチル−９−フルオレニル）ハフニウムジクロライドの代わりに、エチレンビス（１−インデニル）ジルコニウムジクロライド  ４２．６ｍｇを用いた以外、実施例１と同様に触媒を調製した。
【００８２】
（２）ポリエチレン系重合体の製造
（１）で得られた触媒の懸濁液を５．７ｍｌ（固形分３６ｍｇ、Ｚｒ元素：３μｍｏｌ相当）加えた以外、実施例１と同様にエチレンのスラリー重合を行った。スラリーを濾別後、乾燥することで２０ｇのポリエチレン単独重合体を得た（活性：５５０ｇ／ｇ触媒、７ｋｇ／ｍｍｏｌＺｒ元素）。得られたポリエチレン単独重合体は、形状は、高い流動性を示し、重合容器への付着は見られなかったが、固有粘度［η］が１．６ｇ/ｄｌと低分子量のポリエチレンであった。その他の物性は表１に示す。
【００８３】
比較例４
（１）触媒の懸濁液の調製
温度計と還流管が装着された１００ｍｌのフラスコを窒素置換した後に固体状ポリメチルアルミノキサン（アルミニウム含有量：３７．８質量％、メチル分率：１３モル％、メジアン径：３００μｍ以上、ｎ−ヘキサン可溶部：４．２モル％）１．４３ｇ（アルミニウム原子：２０ｍｍｏｌ）に、ヘキサンを５０ｍｌ入れ、次いでジフェニルメチレン（シクロペンタジエニル）（２，７−ジ−ｔ−ブチル−９−フルオレニル）ハフニウムジクロライドを７５．６ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン系（共）重合体製造用触媒の懸濁液を得た（固形重量分：０．６４ｗｔ％）。
【００８４】
（２）ポリエチレン系重合体の製造
２リットルのオートクレーブにヘキサンを１２００ｍｌ、２０％トリイソブチルアルミニウムを１．０ｍｌ、（１）で得られた触媒の懸濁液を１６．３ｍｌ（固形分１１４ｍｇ、Ｈｆ元素：８μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで５０ｇのポリエチレン単独重合体を得た（活性：４４０ｇ／ｇ触媒、６ｋｇ／ｍｍｏｌＨｆ元素）。得られたポリエチレン単独重合体は、塊状の不定型なものが得られ、重合容器への付着が見られた。物性は表１に示す。
【００８５】
比較例５
（１）触媒の懸濁液の調製
温度計と還流管が装着された１００ｍｌのフラスコを窒素置換した後に固体状ポリメチルアルミノキサン（アルミニウム含有量：３３．６質量％、メチル分率：１３モル％、メジアン径：５５０μｍ以上、ｎ−ヘキサン可溶部：３．５モル％）１．６１ｇ（アルミニウム原子：２０ｍｍｏｌ）に、ヘキサンを５０ｍｌ入れ、次いでジフェニルメチレン（シクロペンタジエニル）（２，７−ジ−ｔ−ブチル−９−フルオレニル）ハフニウムジクロライドを７５．６ｍｇ添加して６０℃で１時間攪拌した。２５℃まで冷却した後に上澄み液を抜き取り、２０ｍｌのヘキサンにて２回洗浄後、ヘキサンを２００ｍｌ加えて触媒の懸濁液を得た（固形重量分：０．６４ｗｔ％）。
【００８６】
（２）ポリエチレン系重合体の製造
２リットルのオートクレーブにヘキサンを１２００ｍｌ、２０％トリイソブチルアルミニウムを１．０ｍｌ、（１）で得られた触媒の懸濁液を１４．８ｍｌ（固形分１１６ｍｇ、Ｈｆ元素：７μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで５０ｇのポリエチレン単独重合体を得た（活性：４３０ｇ／ｇ触媒、７ｋｇ／ｍｍｏｌＨｆ元素）。得られたポリエチレン単独重合体は、塊状の不定型なものが得られ、重合容器への付着が見られた。物性は表１に示す。
【００８７】
実施例１１
（１）ポリエチレン製造用触媒の懸濁液の調製
温度計と還流管が装着された１００ｍｌのフラスコを窒素置換した後に固体状ポリメチルアルミノキサン（東ソーファインケム（株）製、アルミニウム含有量：４１．３質量％、メチル分率：１１モル％、メジアン径：５．６μｍ、ｎ−ヘキサン可溶部：０．２モル％）１．３１ｇ（アルミニウム原子：２０ｍｍｏｌ）に、２０％トリイソブチルアルミニウムを１．０ｍｌ、ヘキサンを５０ｍｌ入れ、次いでジフェニルメチレン（シクロペンタジエニル）（２，７−ビス（ジメチルアミノ）−９−フルオレニル）ハフニウムジクロライドを７８．６ｍｇ添加して６０℃で１時間攪拌した。２５℃まで冷却した後に上澄み液を抜き取り、２０ｍｌのヘキサンにて２回洗浄後、ヘキサンを２００ｍｌ加えてポリエチレン製造用触媒の懸濁液を得た（固形重量分：０．６４ｗｔ％）。
【００８８】
（２）ポリエチレンの製造
２リットルのオートクレーブにヘキサンを１２００ｍｌ、１−ヘキセンを４．０ｇ、（１）で得られたポリエチレン製造用触媒の懸濁液を１０．０ｍｌ（固形分３２ｍｇ、Ｈｆ元素：２μｍｏｌ相当）加え、６０℃に昇温後、分圧が０．８７ＭＰａになるようにエチレンを連続的に供給し、エチレンのスラリー重合を行った。９０分経過後に脱圧し、スラリーを濾別後、乾燥することで１３７ｇのポリエチレン共重合体を得た（活性：２１５０ｇ／ｇ触媒、２８ｋｇ／ｍｍｏｌＨｆ元素）。得られたエチレン／１−ヘキセン共重合体は高い流動性を示し、重合容器への付着も見られなかった。物性は表１に示す。
【００８９】
【表１】
2018162384.tif 000010
【産業上の利用可能性】
【００９０】
本発明のポリエチレン製造用触媒は、ライニング材、食品工業のライン部品、機械部品、スポーツ用品、医療・食品包装等の用途に有用な機械的特性、耐摩耗性、成形性、品質、クリーン性に優れる（超高分子量）ポリエチレンを効率よく安定的に製造することが可能となることから、その産業上の利用可能性は極めて高いものである。